(57)【特許請求の範囲】
【請求項１】
内面壁に反射防止用フィルムを設け、レンズを通して入射した光の反射を防止したカメラにおいて、上記反射防止用フィルムとして、合成樹脂フィルム基材の一方の面にアンカー層を介して、合成樹脂マトリックスに粒径１．０〜５．０μｍの光沢度を低減させる作用をもつ無機微粒体及び粒径０．０５〜１．０μｍのカーボンブラック微粒子を分散させた、厚さ５〜８０μｍの無反射層により、基材表面の入射光６０度に対する光沢度を０〜０．５％に制御されたものを用いたことを特徴とする反射防止性カメラ。
【請求項２】
反射防止用フィルムが粘着層を介して内面壁に設けられている請求項１記載の反射防止性カメラ。
【請求項３】
反射防止用フィルムを構成する無反射層が、さらに粒径１５〜６５μｍの非水溶性合成樹脂微粒子を含有する請求項１又は２記載の反射防止性カメラ。
【請求項４】
反射防止用フィルムを構成する合成樹脂フィルム基材が黒色顔料含有遮光性合成樹脂フィルム基材である請求項１、２又は３記載の反射防止性カメラ。
【請求項５】
合成樹脂フィルム基材の一方の面にアンカー層を介して、合成樹脂マトリックスに粒径１．０〜５．０μｍの光沢度を低減させる作用をもつ無機微粒体、粒径０．０５〜１．０μｍのカーボンブラック微粒子及び粒径１５〜６５μｍの非水溶性合成樹脂微粒子を分散させた、厚さ５〜８０μｍの無反射層を設け、基材表面の入射光６０度に対する光沢度を０〜０．５％に制御したことを特徴とする反射防止用フィルム。
【請求項６】
合成樹脂フィルム基材の一方の面にアンカー層を介して、合成樹脂マトリックスに粒径１．０〜５．０μｍの光沢度を低減させる作用をもつ無機微粒体、粒径０．０５〜１．０μｍのカーボンブラック微粒子及び粒径１５〜６５μｍの非水溶性合成樹脂微粒子を分散させた、厚さ５〜８０μｍの無反射層を設け、基材表面の入射光６０度に対する光沢度を０〜０．５％に制御するとともに、基材のもう一方の面に粘着層を介して離型シートを積層したことを特徴とする反射防止用フィルム。
【請求項７】
合成樹脂フィルム基材が黒色顔料含有遮光性合成樹脂フィルム基材である請求項５又は６記載の反射防止用フィルム。
【請求項８】
粘着層が濃色着色剤を含有する請求項６又は７記載の反射防止用フィルム。
【請求項９】
粘着層が、アクリル酸エステル樹脂を主成分とした粘着剤から成る請求項６ないし８のいずれかに記載の反射防止用フィルム。
【発明の詳細な説明】
【０００１】
【発明の属する技術分野】
本発明は、レンズを通して入射した光の反射を防止し、遮光効果を高めるために好適な反射防止フィルムを内面壁に設けた反射防止性カメラ及びそれに好適に用いられる反射防止用フィルムに関するものである。
【０００２】
【従来の技術】
一般に、カメラにおいては、撮影時にレンズからの入射光が内面壁で反射してフィルムに悪影響を与えたり、光源からの光がカメラ内面壁で反射し、ファインダー光路中に入射してファインダー視野画像を見にくくするため、カメラ内面壁に反射防止手段が施されているのが普通である。
これまで、このような反射防止手段としては、カメラの内面壁を艶消し加工したり、植毛紙を貼付することが行われていた。
【０００３】
しかしながら、カメラの内面壁に艶消し加工する手段は、反射に関係する部分のみを加工するために、技術的に煩雑となり、コスト高になるのを免れないし、植毛紙を貼付する手段には、全体的に厚くなる上に、周囲のごみの付着、植毛紙から抜け落ちた毛の再付着による汚染を生じるなどの欠点がある。
【０００４】
そして、近年、カメラの小型化の傾向に伴って、各部品に対する小型化への要求も一段と高まってきた結果、反射防止用の内面壁についても、薄く、かつごみの発生のないものが求められるようになってきた。
【０００５】
【発明が解決しようとする課題】
本発明は、このような事情のもとで、優れた反射防止性を有し、薄く、しかもごみの発生のない反射防止性カメラ、特にその内面壁に反射防止用のフィルムが設けられた反射防止性カメラを提供することを目的としてなされたものである。
【０００６】
【課題を解決するための手段】
本発明者らは、抜け毛やごみの付着による汚染を生じることのない反射防止性が良好なカメラを開発するために、鋭意研究を重ねた結果、普通使用されている遮光性フィルム上に、アンカー層を介して特定の成分から成る、無反射層を積層した反射防止フィルムを用いることにより、その目的を達成しうることを見出し、この知見に基づいて本発明をなすに至った。
【０００７】
すなわち、本発明は、内面壁に反射防止用フィルムを設け、レンズを通して入射した光の反射を防止したカメラにおいて、上記反射防止用フィルムとして、合成樹脂フィルム基材の一方の面にアンカー層を介して、合成樹脂マトリックスに粒径１．０〜５．０μｍの光沢度を低減させる作用をもつ無機微粒体及び粒径０．０５〜１．０μｍのカーボンブラック微粒子を分散させた、厚さ５〜８０μｍの無反射層により、基材表面の入射光６０度に対する光沢度を０〜０．５％に制御されたものを用いたことを特徴とする反射防止性カメラ、合成樹脂フィルム基材の一方の面にアンカー層を介して、合成樹脂マトリックスに粒径１．０〜５．０μｍの光沢度を低減させる作用をもつ無機微粒体、粒径０．０５〜１．０μｍのカーボンブラック微粒子及び粒径１５〜６５μｍの非水溶性合成樹脂微粒子を分散させた、厚さ５〜８０μｍの無反射層を設け、基材表面の入射光６０度に対する光沢度を０〜０．５％に制御したことを特徴とする反射防止用フィルム、及び合成樹脂フィルム基材の一方の面にアンカー層を介して、合成樹脂マトリックスに粒径１．０〜５．０μｍの光沢度を低減させる作用をもつ無機微粒体、粒径０．０５〜１．０μｍのカーボンブラック微粒子及び粒径１５〜６５μｍの非水溶性合成樹脂微粒子を分散させた、厚さ５〜８０μｍの無反射層を設け、基材表面の入射光６０度に対する光沢度を０〜０．５％に制御するとともに、基材のもう一方の面に粘着層を介して離型シートを積層したことを特徴とする反射防止用フィルムを提供するものである。
【０００８】
【発明の実施の形態】
本発明のカメラで用いる反射防止用フィルムは、合成樹脂フィルム基材、アンカー層及び無反射層から構成される。上記の合成樹脂フィルム基材は、透明なものでも、不透明なものでもよいが、不透明で特に遮光性を有するものが好ましい。
【０００９】
このような合成樹脂フィルム基材としては、例えばポリオレフィン、ポリエステル、ポリアミドのような合成樹脂あるいは、これらにあらかじめカーボンブラックやアニリンブラックのような黒色顔料を練り込んだものがあるが、特に黒色顔料を練り込んで光学濃度１０以上の高遮光性にしたものが好適である。この合成樹脂フィルム基材の厚さは３８〜１３０μｍの範囲が適当である。これよりも厚さが小さいと十分な反射防止性を得ることができないし、またこれよりも厚さが大きいと軽量化の点で不利になる。
【００１０】
この合成樹脂フィルム基材には、必要に応じその片面又は両面にマット加工することができる。このマット加工は、例えば化学的エッチング法やサンドブラスト法により行うことができる。
【００１１】
次に、この上に施されるアンカー層は、合成樹脂フィルム基材と無反射層との間の密着性を向上させるためのものであって、尿素系樹脂、メラミン系樹脂、ウレタン系樹脂などから構成されている。これは、例えばウレタン系樹脂の場合はポリイソシアネートとジアミン、ジオールのような活性水素含有化合物を含む溶液を、また尿素系樹脂、メラミン系樹脂の場合は、水溶性尿素系樹脂又は水溶性メラミン系樹脂を含む溶液を合成樹脂フィルム基材表面に塗布し、硬化させて厚さ０．１〜２ｇ／ｍ2の層とすることにより形成される。
【００１２】
また、上記のアンカー層の上に設けられる無反射層は、例えば合成樹脂エマルション又は合成樹脂溶液に、無機微粒体及びカーボンブラック微粒子を懸濁させて調製した塗布液を塗布し、乾燥、硬化させて厚さ５〜８０μｍの層とすることによって形成される。この際、用いられる無機微粒体は、粒径１．０〜５．０μｍ、カーボンブラック微粒子は、粒径０．０５〜１．０μｍ、好ましくは０．１〜０．５μｍの範囲のものである。
【００１３】
また、この無反射層には、合成樹脂微粒子を配合するのが好ましい。この合成樹脂微粒子の配合により、低角度での光沢をより低下させることができる。この合成樹脂微粒子としては粒径１５〜６５μｍ、好ましくは３０〜６０μｍの範囲のものが用いられる。
【００１４】
この光沢度を低減させる作用をもつ無機微粒体としては、アルミナ、シリカ、タルク、炭酸カルシウム、酸化鉄、二酸化チタンなどが用いられる。また、非水溶性合成樹脂微粒子としては、アクリル系樹脂、ポリオレフィン系樹脂、尿素系樹脂、フェノール系樹脂、フッ素系樹脂、塩化ビニル系樹脂、ポリアミン系樹脂などが用いられる。
【００１５】
このような反射防止用フィルムは、ＪＩＳ  Ｚ８７４１に従い光沢度計で測定したときの入射光６０度に対する光沢度が０〜０．５％の範囲にあることが必要であるが、このような光沢度は、前記した粒径をもつ光沢度を低減させる作用をもつ無機微粒体及びカーボンブラック微粒子を用いることによって容易に得ることができる。
【００１６】
この反射防止用フィルムの無反射層を形成させるための塗布液としては、マトリックスを構成する合成樹脂１００重量部当り、無機微粒体７〜１２重量部及びカーボンブラック微粒子０．５〜２０重量部を含有するものが用いられる。
また、合成樹脂微粒子を配合する場合は、合成樹脂１００重量部当り０．５〜１０重量部の範囲にするのが好ましい。
【００１７】
上記の反射防止用フィルムは、ＪＩＳ  Ｂ０６０１に従い測定した中心線平均粗さが１．０〜１０．０μｍ程度になっており、これによって乱反射することにより反射防止効果が得られている。
【００１８】
上記の反射防止用フィルムにおいては、無反射層とは反対側の表面に粘着層を介して離型シートを積層することもできる。そして使用時にはこの離型シートを剥がし、粘着層により、容易に装置内へ貼着することができる。この粘着層の厚さとしては１０〜２５ｇ／ｍ2、好ましくは１２〜２０ｇ／ｍ2の範囲が選ばれる。
【００１９】
この粘着層を構成する粘着剤としては、天然ゴム、天然ゴムとスチレンブタジエンゴムとの混合物、アクリル系共重合体、ブタジエン又はイソプレンとスチレンとの共重合体、ビニルエーテル系共重合体、シリコーンゴムなどを基剤とし、これらにロジン系、石油系又はテルペン系の粘着性付与剤や粘着調整剤、接着改良剤、老化防止剤、安定剤、着色剤などの成分を添加したものを用いることができるが、特にアクリル酸エステル系樹脂を主成分とする基剤から成るものが好適である。
また、断面などにおいて側方からの入射光に基づく反射をできるだけ防止するために、アニリンブラックといった濃色着色剤を含有させるのが有利である。
【００２０】
【発明の効果】
本発明の反射防止性カメラは、優れた反射防止性を示し、さらに、基材フィルムとして遮光性の反射防止用フィルムを用いると、この反射防止用フィルムの全体の厚さを５０〜１５０μｍと薄くしても優れた遮光性を示すという利点がある。
しかも、従来の反射防止に植毛紙を用いるカメラのように、抜け毛やごみの付着による汚染を生じることがないので、小型カメラとして好適である。
【００２１】
【実施例】
次に、実施例により本発明をさらに詳細に説明する。
【００２２】
なお、各例中の物性は以下の方法によって測定したものである。
（１）フィルムの全厚（μｍ）；ミリトロン（ｍｉｌｌｉｔｒｏｎｎ）１２３４ＩＣにより測定。
（２）表面粗さＲａ（μｍ）；ＪＩＳ  Ｂ０６０１に従い中心線平均粗さとして測定。
（３）光沢度（％）；ＪＩＳ  Ｚ８７４１に従い光沢度計を用いて入射光６０度に対する光沢度を測定。
（４）濃度（可視）；マクベス（Ｍａｃｂａｔｈ）ＴＤ９０４により測定。
【００２３】
実施例１
ポリエチレンテレフタレートフィルム（厚さ１３０μｍ）の両面をサンドマット加工した基材に、塗膜厚さ０．５ｇ／ｍ2のウレタンアンカー層を設けた。
別にアクリル酸エステル系樹脂の３０重量％溶液に、粒径２μｍ及び３μｍの非球状シリカと粒径０．２μｍのカーボンブラックを分散させて無反射塗料組成物を調製した。この組成物は、アクリル樹脂１００重量部当り、非球状シリカ９重量部（粒径２μｍのものが２重量部、３μｍのものが７重量部）及びカーボンブラック１５重量部を含有している。
次に、前記の基材上に設けたウレタンアンカー層の上に、上記の無反射塗料組成物を塗布し、厚さ１５μｍの塗膜を形成させた。このようにして得た全厚１４８μｍの反射防止用フィルムの物性を表１に示す。
【００２４】
実施例２
実施例１の無反射防止塗料において、粒径２μｍのシリカを７重量部、粒径３μｍのシリカを２重量部とし、さらに粒径５５μｍのポリプロピレン樹脂微粒子１重量部を樹脂溶液に分散させたものを用いて塗膜厚さを６０μｍとした以外は、実施例１と同様にして、全厚１９０μｍの反射防止用フィルムを製造した。このものの物性を表１に示す。
【００２５】
実施例３
実施例１におけるポリエチレンテレフタレートフィルムの代りに、カーボンブラック含有量１０重量％の遮光性ポリエチレンテレフタレートフィルム（厚さ１３０μｍ）を用いた以外は、実施例１と同様にして全厚１４８μｍの反射防止用フィルムを製造した。このものの物性を表１に示す。
【００２６】
実施例４
実施例１で得た反射防止用フィルムにおける基材フィルムの無反射層の塗膜を有する面と反対側の面に、アニリンブラックにより着色したアクリル酸エステル系粘着剤を塗布して、厚さ３０μｍの粘着層を設け、その上に市販の離型紙を貼着した。
このようにして得た、離型紙付きの反射防止用フィルムを、カメラの内面に沿った寸法に裁断したのち、離型紙を剥がし、カメラの内面に貼着した。
このものについて、ミラーボックスの底面に反射防止用フィルムを貼り付け、太陽光の入射角度を振って実写を行った。そのときのネガフィルムの写り具合は、植毛紙を貼着した場合と同様の良好な結果が得られた。
【００２７】
比較例
実施例１において、カーボンブラック微粒子として、粒径を２〜３μｍのものを用いた以外は、すべて実施例１と同様にして反射防止用フィルムを製造した。このものの物性を表１に示す。
【００２８】
【表１】
0003929546.tif 000002